СПОСОБ ПОЛУЧЕНИЯ МЕЛКОЗЕРНИСТОГО ГРАФИТА ИЗОСТАТИЧЕСКОГО ПРЕССОВАНИЯ

1. Способ получения мелкозернистого графита изостатического прессования, включающий прокаливание пекового кокса при температуре 1200-1300°С в течение 2-3 ч, его вибропомол до получения среднего размера частиц в пределах 5-20 мкм, модифицирование путем смешения каменноугольного пека с углеродистой нанодобавкой в количестве 0,2-1,2 мас.%, причем после смешения осуществляют его нагрев при перемешивании до температуры 280-300°С и охлаждение до температуры окружающей среды с последующим дроблением до крупности 2 мм, дозирование и смешение приготовленных ингредиентов и стеариновой кислоты в смесильной машине при температуре 210-270°С, после чего охлаждают полученную массу до температуры окружающей среды с последующим дроблением на щековой или молотковой дробилках и размолом на вибромельнице до получения пресспорошка требуемой крупности, пригодной для его прессования на изостатическом прессе и выполнения конечных технологических операций обжига, пропитки, вторичного обжига, графитации и механической обработки графитированных заготовок.
2. Способ по п.1, отличающийся тем, что в качестве нанодобавки используют один из следующих компонентов: наномодифицированный углерод марки GNC, фуллереновую сажу, экстрагированную из нее смесь фуллеренов, терморасширенный графит марки GRAFT EG-350, терморасширенную смесь адсорбента «Карбон» в количестве от 0,2 до 1,2%.
3. Способ по п.1, отличающийся тем, что смешение каменноугольного пека с углеродистой нанодобавкой осуществляют в две стадии, сначала смешение производят с 1/5 объема пека в скоростном смесителе-гомогенизаторе марки СЦБ-100 ВКР, при скорости смешивания 1000 об/мин в течение 10-15 мин, далее смесь перегружают в смеситель СМ-400-ЭМ и в нем осуществляют перемешивание смеси с остальным объемом пека в течение одного часа.
4. Способ по п.1, отличающийся тем, что ингредиенты дозируют перед смешением в следующем соотношении, мас.%:
пековый кокс 65-70;
каменноугольный пек с нанодобавкой 30-35;
стеариновая кислота 0,3.
5. Способ по п.1, отличающийся тем, что перед загрузкой пекового кокса в смесильную машину его нагревают предварительно в барабанном нагревателе до 200-220°С.